(57)【要約】【課題】高湿度環境下においても比較的高い硬度と防曇性能を安定して発揮可能な光硬化性樹脂組成物およびその関連技術を提供する。【解決手段】光重合性不飽和基を有し、かつ、光重合性不飽和基１個に対して２個以上のアルキレンオキサイド変性部位を有するアルキレンオキサイド変性化合物（Ａ）と、重量平均分子量３，０００以下のシリコン系化合物（ｂ１）および重量平均分子量３，０００以下のフッ素系化合物（ｂ２）から選択される少なくとも１種の化合物（Ｂ）と、光重合開始剤（Ｃ）と、を含有し、アルキレンオキサイド変性化合物（Ａ）の固形分１００重量部に対し、化合物（Ｂ）の固形分の含有量は０．１〜２５重量部である光硬化性樹脂組成物およびその関連技術を提供する。【選択図】なし【特許請求の範囲】
【請求項１】
光重合性不飽和基を有し、かつ、当該光重合性不飽和基１個に対して２個以上のアルキレンオキサイド変性部位を有するアルキレンオキサイド変性化合物（Ａ）と、
重量平均分子量３，０００以下のシリコン系化合物（ｂ１）および重量平均分子量３，０００以下のフッ素系化合物（ｂ２）から選択される少なくとも１種の化合物（Ｂ）と、
光重合開始剤（Ｃ）と、
を含有し、
前記アルキレンオキサイド変性化合物（Ａ）の固形分１００重量部に対し、前記化合物（Ｂ）の固形分の含有量は０．１〜２５重量部であることを特徴とする光硬化性樹脂組成物。
【請求項２】
前記光重合性不飽和基を有するアルキレンオキサイド変性化合物（Ａ）が、エチレンオキサイド変性化合物であることを特徴とする請求項１に記載の光硬化性樹脂組成物。
【請求項３】
前記光重合性不飽和基を有するアルキレンオキサイド変性化合物（Ａ）が、エトキシ化ジペンタエリスリトールヘキサ（メタ）アクリレートおよびエトキシ化トリメチロールプロパントリ（メタ）アクリレートから選択される少なくとも１種のアルキレンオキサイド変性化合物であることを特徴とする請求項１または２に記載の光硬化性樹脂組成物。
【請求項４】
前記シリコン系化合物（ｂ１）が、ポリエーテル変性シリコン系化合物であることを特徴とする請求項１〜３のいずれかに記載の光硬化性樹脂組成物。
【請求項５】
前記フッ素系化合物（ｂ２）が、ポリエーテル変性フッ素系化合物であることを特徴とする請求項１〜４のいずれかに記載の光硬化性樹脂組成物。
【請求項６】
前記光重合性不飽和基を有するアルキレンオキサイド変性化合物（Ａ）が、エトキシ化ジペンタエリスリトールヘキサ（メタ）アクリレートおよびエトキシ化トリメチロールプロパントリ（メタ）アクリレートから選択される少なくとも１種の化合物であり、
前記シリコン系化合物（ｂ１）が、ポリエーテル変性シリコン系化合物であり、
前記フッ素系化合物（ｂ２）が、ポリエーテル変性フッ素系化合物であることを特徴とする請求項１に記載の光硬化性樹脂組成物。
【請求項７】
さらに、前記光重合性不飽和基を有するアルキレンオキサイド変性化合物（Ａ）とは異なる、光重合性不飽和基を有する樹脂成分（Ｄ）を含有することを特徴とする請求項１〜６のいずれかに記載の光硬化性樹脂組成物。
【請求項８】
請求項１〜７のいずれかに記載の光硬化性樹脂組成物により構成されたことを特徴とする硬化被膜。
【請求項９】
前記硬化被膜に対する純水の水滴の接触角が２０°以下であることを特徴とする請求項８に記載の硬化被膜。
【請求項１０】
ＪＩＳ  Ｋ  ５６００に準拠した鉛筆硬度がＨ以上であることを特徴とする請求項８または９に記載の硬化被膜。
【請求項１１】
請求項８〜１０のいずれかに記載の硬化被膜を基材上に備えることを特徴とする被膜付き基材。
【請求項１２】
請求項１〜７のいずれかに記載の光硬化性樹脂組成物を基材の少なくとも一方の面に塗布する塗布工程と、
前記塗布工程の後、光照射により前記光硬化性樹脂組成物を硬化させて硬化被膜を形成する硬化工程と、
を有することを特徴とする被膜付き基材の製造方法。
【請求項１３】
請求項１〜７のいずれかに記載の光硬化性樹脂組成物を基材の少なくとも一方の面に塗布する塗布工程と、
前記塗布工程の後、光照射により前記光硬化性樹脂組成物を硬化させて硬化被膜を形成する硬化工程と、
を有することを特徴とする基材に対する防曇処理方法。
【発明の詳細な説明】
【技術分野】
【０００１】
本発明は、光硬化性樹脂組成物、硬化被膜、被膜付き基材およびその製造方法、ならびに基材に対する防曇処理方法に関する。
【背景技術】
【０００２】
従来より、透明材料として用いられているプラスチックや無機ガラスに対し、光硬化性樹脂組成物により親水性を有する塗膜（以降、硬化被膜とも言う。）を基材上に形成するといった防曇処理が行われている（例えば特許文献１〜４）。当該プラスチックや無機ガラスは、表面の温度が露点以下になった場合、表面に曇りが生じ、透明性が損なわれてしまう。これを防止すべく、表面に親水性を付与して水滴を形成しにくくする防曇処理が行われる。
【０００３】
この防曇処理に際しては、防曇性を有する塗料組成物を基材の主表面に設けるという手法が広く用いられている。この防曇性を有する塗料組成物に関して、従来から種々の提案がなされている。中でも、紫外線等の光照射によって硬化可能な光硬化性樹脂組成物は、施工性や塗装作業効率の点で優れている。
【先行技術文献】
【特許文献】
【０００４】
【特許文献１】特開２００３−１２７４３号公報
【特許文献２】ＷＯ２００７／０６４００３号パンフレット
【特許文献３】特開２０１４−８０４７１号公報
【特許文献４】特開２００７−２７７５３７号公報
【発明の概要】
【発明が解決しようとする課題】
【０００５】
本発明者らの調べにより、従来の技術においては、高湿度環境下での防曇性能において、さらに改良すべき点があることが明らかとなった。単純に考えれば、防曇性能をさらに向上させたいのならば、硬化被膜の基となる光硬化性樹脂組成物に対して防曇用の添加剤を増量すれば足りるはずである。しかしながら、添加剤を単純に増量すると、今度は硬化被膜の硬度が低下したり、硬化被膜に変質が生じて高湿度環境下にて白化したりするといった問題が生じるおそれがある。そのため、添加剤を単純に増量する以外の手法を創出する必要があるという知見を、本発明者らは見出した。
【０００６】
本発明は、高湿度環境下においても比較的高い硬度と防曇性能を安定して発揮可能な光硬化性樹脂組成物およびその関連技術を提供することを目的とする。
【課題を解決するための手段】
【０００７】
本発明者らは、上記課題について鋭意検討し、光硬化性樹脂組成物を構成する種々の化合物を選択し、組み合わせる実験を重ねた結果、光重合性不飽和基を有するアルキレンオキサイド変性化合物（Ａ）に対し、従来だと比較的疎水性を有すると考えられていたはずのシリコン系化合物（ｂ１）やフッ素系化合物（ｂ２）を積極的に混合する、ただしシリコン系化合物にしてもフッ素系化合物にしても重量平均分子量を３，０００以下とするという条件（さらに非常に好ましくはアルキレンオキサイド（ＡＯ）変性部位の数や各成分の含有量の条件、後述のその他の樹脂成分（Ｄ）の含有）を課すことにより、上記課題が解決可能となるという知見を得た。
以上の知見に基づいてなされた態様は以下の通りである。
【０００８】
本発明の第１の態様によれば、
光重合性不飽和基を有し、かつ、当該光重合性不飽和基１個に対して２個以上のアルキレンオキサイド変性部位を有するアルキレンオキサイド変性化合物（Ａ）と、
重量平均分子量３，０００以下のシリコン系化合物（ｂ１）および重量平均分子量３，０００以下のフッ素系化合物（ｂ２）から選択される少なくとも１種の化合物（Ｂ）と、
光重合開始剤（Ｃ）と、
を含有し、
前記アルキレンオキサイド変性化合物（Ａ）の固形分１００重量部に対し、前記化合物（Ｂ）の固形分の含有量は０．１〜２５重量部であることを特徴とする光硬化性樹脂組成物が提供される。
【０００９】
本発明の第２の態様によれば、
前記光重合性不飽和基を有するアルキレンオキサイド変性化合物（Ａ）が、エチレンオキサイド変性化合物であることを特徴とする第１の態様の光硬化性樹脂組成物が提供される。
【００１０】
本発明の第３の態様によれば、
前記光重合性不飽和基を有するアルキレンオキサイド変性化合物（Ａ）が、エトキシ化ジペンタエリスリトールヘキサ（メタ）アクリレートおよびエトキシ化トリメチロールプロパントリ（メタ）アクリレートから選択される少なくとも１種のアルキレンオキサイド変性化合物であることを特徴とする第１または第２の態様の光硬化性樹脂組成物が提供される。
【００１１】
本発明の第４の態様によれば、
前記シリコン系化合物（ｂ１）が、ポリエーテル変性シリコン系化合物であることを特徴とする第１〜第３のいずれかの態様の光硬化性樹脂組成物が提供される。
【００１２】
本発明の第５の態様によれば、
前記フッ素系化合物（ｂ２）が、ポリエーテル変性フッ素系化合物であることを特徴とする第１〜第４のいずれかの態様の光硬化性樹脂組成物が提供される。
【００１３】
本発明の第６の態様によれば、
前記光重合性不飽和基を有するアルキレンオキサイド変性化合物（Ａ）が、エトキシ化ジペンタエリスリトールヘキサ（メタ）アクリレートおよびエトキシ化トリメチロールプロパントリ（メタ）アクリレートから選択される少なくとも１種の化合物であり、
前記シリコン系化合物（ｂ１）が、ポリエーテル変性シリコン系化合物であり、
前記フッ素系化合物（ｂ２）が、ポリエーテル変性フッ素系化合物であることを特徴とする第１の態様の光硬化性樹脂組成物が提供される。
【００１４】
本発明の第７の態様によれば、
さらに、前記光重合性不飽和基を有するアルキレンオキサイド変性化合物（Ａ）とは異なる、光重合性不飽和基を有する樹脂成分（Ｄ）を含有することを特徴とする第１〜第６の態様のいずれかの光硬化性樹脂組成物が提供される。
【００１５】
本発明の第８の態様によれば、
第１〜第７のいずれかの態様の光硬化性樹脂組成物により構成されたことを特徴とする硬化被膜が提供される。
【００１６】
本発明の第９の態様によれば、
前記硬化被膜に対する純水の水滴の接触角が２０°以下であることを特徴とする第８の態様の硬化被膜が提供される。
【００１７】
本発明の第１０の態様によれば、
ＪＩＳ  Ｋ  ５６００に準拠した鉛筆硬度がＨ以上であることを特徴とする第８または第９の態様の硬化被膜が提供される。
【００１８】
本発明の第１１の態様によれば、
第８〜第１０のいずれかの態様の硬化被膜を基材上に備えることを特徴とする被膜付き基材が提供される。
【００１９】
本発明の第１２の態様によれば、
第１〜第７のいずれかの態様の光硬化性樹脂組成物を基材の少なくとも一方の面に塗布する塗布工程と、
前記塗布工程の後、光照射により前記光硬化性樹脂組成物を硬化させて硬化被膜を形成する硬化工程と、
を有することを特徴とする被膜付き基材の製造方法が提供される。
【００２０】
本発明の第１３の態様によれば、
第１〜第７のいずれかの態様の光硬化性樹脂組成物を基材の少なくとも一方の面に塗布する塗布工程と、
前記塗布工程の後、光照射により前記光硬化性樹脂組成物を硬化させて硬化被膜を形成する硬化工程と、
を有することを特徴とする基材に対する防曇処理方法が提供される。
【００２１】
本発明によれば、高湿度環境下においても比較的高い硬度と防曇性能を安定して発揮可能な光硬化性樹脂組成物およびその関連技術を提供できる。
【発明を実施するための形態】
【００２２】
以下、本発明の一実施形態について以下の順序で説明する。
１．光硬化性樹脂組成物
２．被膜付き基材の製造方法（防曇処理方法）
３．本実施形態の効果
【００２３】
なお、一般的に、硬化被膜の主表面が防曇性を発揮するには、当該主表面の親水性が大きく関与する。その一方で、本発明においては、重量平均分子量に条件を課しながらも、従来だと比較的疎水性を有すると考えられていたはずのシリコン系化合物やフッ素系化合物を積極的に混合している。その一方で、後述の実施例の項目にて示すように、本発明の一実施例においては硬化被膜の主表面（以降、単に硬化被膜または被膜と称する。）には防曇性はもちろんのこと、水滴の接触角という意味での親水性も備わっている。そのため、少なくとも本実施形態においては、説明の便宜上、当該親水性を含めた上で防曇性と総称する。
また、本明細書において、「（メタ）アクリレート」はアクリレートおよびメタクリレートを表し、「（メタ）アクリル」はアクリルおよびメタクリルを表し、「（メタ）アクリロイル」は、アクリロイルおよびメタクリロイルを表す。
また、光重合性不飽和基とは、光により重合反応に関与する不飽和基を意味し、「光」は活性光線又は放射線を意味し、例えば可視光線や紫外線、遠紫外線、電子線、Ｘ線などを含むものを意味する。
また、本明細書において、シリコン“系”、フッ素“系”とは、一分子単位においてシリコン（Ｓｉ）やフッ素（Ｆ）を含む化合物のことを指す。
また、本明細書において「〜」は所定の値以上かつ所定の値以下を指す。
【００２４】
＜１．光硬化性樹脂組成物＞
本実施形態の光硬化性樹脂組成物は、主として以下のものが含有（配合）されてなる。
・光重合性不飽和基を有するアルキレンオキサイド変性化合物（Ａ）
・重量平均分子量３，０００以下のシリコン系化合物（ｂ１）および重量平均分子量３，０００以下のフッ素系化合物（ｂ２）から選択される少なくとも１種の化合物（Ｂ）
・光重合開始剤（Ｃ）
以下、本実施形態の光硬化性樹脂組成物を構成する各成分について述べる。
【００２５】
アルキレンオキサイド変性化合物（Ａ）
光重合性不飽和基を有するアルキレンオキサイド変性化合物（Ａ）（以下、成分（Ａ）とも言う。）は、光照射により硬化する光重合性不飽和基と、親水性を有するアルキレンオキサイド（ＡＯ）変性部位とを有する化合物である。成分（Ａ）は、光硬化性樹脂組成物を塗料として使用する際に主にバインダーとしての役割を果たすものであり、オリゴマー、樹脂でもよい。
【００２６】
成分（Ａ）の光重合性不飽和基としては、特に限定されず、（メタ）アクリロイル基、（メタ）アクリロイルオキシ基、ビニル基、アリル基などが挙げられるが、後述の実施例が示すように、ジペンタエリスリトールヘキサアクリレート（ＤＰＨＡ）や、トリメチロールプロパントリアクリレート（ＴＭＰＴＡ）等が有するアクリロイルオキシ基および／またはアクリロイル基を用いるのが、光硬化性樹脂組成物の硬化性の観点から好ましい。
【００２７】
なお、成分（Ａ）の光重合性不飽和基の数は特に制限されないが、硬化被膜の硬度の観点から、成分（Ａ）の一分子（一単位）中において好ましくは２個以上であり、より好ましくは３個以上である。
【００２８】
成分（Ａ）の変性部位としては、具体的には、エチレンオキサイド（ＥＯ）変性部位、プロピレンオキサイド（ＰＯ）変性部位、これらを組み合わせたもの等が挙げられる。なお、先にも述べたように、本発明においては、従来だと比較的疎水性を有すると考えられていたはずの化合物（Ｂ）（すなわちシリコン系化合物（ｂ１）やフッ素系化合物（ｂ２））を積極的に混合することにより、防曇性を発揮するものである。その際に、成分（Ａ）として親水性を向上させられるＡＯ変性（特にＥＯ変性）を採用することにより、比較的疎水性を有すると考えられていたはずの化合物（Ｂ）と組み合わされ、後述の実施例が示すように、防曇性を顕著に発揮させられる。
【００２９】
なお、成分（Ａ）の変性部位の数は、硬化被膜の防曇性の観点から、成分（Ａ）の一分子中において光重合性不飽和基１個あたりに対し、非常に好ましくは２個以上であり、より好ましくは３個以上である。なお、上限については、求められる硬化被膜の硬度に応じて設定すればよいが、例えば１０個以下、好ましくは５個以下であるのがよい。
ここでは光重合性不飽和基１個あたりの個数としてＡＯ変性部位を表したが、光重合性不飽和基１モルあたりのモル数として表示しても構わない。例えば、光重合性不飽和基１モルに対し、上記の変性部位は非常に好ましくは２モル以上であり、他の範囲についても同様である。
【００３０】
このような成分（Ａ）の例としては、ポリエチレングリコールジ（メタ）アクリレート、エトキシ化ポリエチレングリコールジ（メタ）アクリレート、プロポキシ化ポリエチレングリコールジ（メタ）アクリレート、ポリプロピレングリコールジ（メタ）アクリレート、エトキシ化ポリプロピレングリコールジ（メタ）アクリレート、プロポキシ化ポリプロピレングリコールジ（メタ）アクリレート、エトキシ化ペンタエリスリトールテトラ（メタ）アクリレート、プロポキシ化ペンタエリスリトールテトラ（メタ）アクリレート、エトキシ化ジペンタエリスリトールヘキサ（メタ）アクリレート（以降、ジペンタエリスリトールヘキサ（メタ）アクリレートをＤＰＨＡと称する。）、プロポキシ化ＤＰＨＡ、エトキシ化トリメチロールプロパントリ（メタ）アクリレート（以降、トリメチロールプロパントリ（メタ）アクリレートをＴＭＰＴＡと称する。）、プロポキシ化ＴＭＰＴＡ、エトキシ化ビスフェノールＡジ（メタ）アクリレート、プロポキシ化ビスフェノールＡジ（メタ）アクリレート等が挙げられる。
これらの化合物の中でも、硬化被膜の強度、付着性等の観点から、光重合性不飽和基を３個以上有するエトキシ化ペンタエリスリトールテトラ（メタ）アクリレート、プロポキシ化ペンタエリスリトールテトラ（メタ）アクリレート、エトキシ化ＤＰＨＡ、プロポキシ化ＤＰＨＡ、エトキシ化ＴＭＰＴＡ、プロポキシ化ＴＭＰＴＡが好ましく、エトキシ化ＤＰＨＡ、エトキシ化ＴＭＰＴＡがより好ましい。
【００３１】
また、ＡＯ変性部位を有しているオリゴマー、樹脂も、成分（Ａ）として用いることができる。そのようなオリゴマー、樹脂としては、例えば、ＡＯ変性部位を有するウレタン（メタ）アクリレート、ポリエステル（メタ）アクリレート、ポリエーテル（メタ）アクリレートおよびエポキシ（メタ）アクリレート等のオリゴマー、樹脂が挙げられる。このようなオリゴマー、樹脂は、上記に列挙したＥＯ付加化合物および／またはＰＯ付加化合物を重合して得られるほか、ウレタン（メタ）アクリレート、ポリエステル（メタ）アクリレート、ポリエーテル（メタ）アクリレートおよびエポキシ（メタ）アクリレート等のオリゴマー、樹脂に、上記に列挙したようなＥＯ付加化合物および／またはＰＯ付加化合物を付加重合して得ることが出来る。また、上記に列挙したＥＯ付加化合物および／またはＰＯ付加化合物以外のＡＯ付加化合物を重合して得られるＡＯ変性部位を有するウレタン（メタ）アクリレート、ポリエステル（メタ）アクリレート、ポリエーテル（メタ）アクリレートおよびエポキシ（メタ）アクリレート等のオリゴマー、樹脂のほか、ウレタン（メタ）アクリレート、ポリエステル（メタ）アクリレート、ポリエーテル（メタ）アクリレートおよびエポキシ（メタ）アクリレート等のオリゴマー、樹脂に、上記に列挙したＥＯ付加化合物および／またはＰＯ付加化合物以外のＡＯ付加化合物を付加重合して得られたものでも良い。
なお、これらのオリゴマー、樹脂の中でも、硬化被膜の強度や付着性等の観点から、ＥＯ変性ウレタン（メタ）アクリレートが好ましい。このようなＥＯ変性ウレタン（メタ）アクリレートとしては、例えば、ポリイソシアネート、ポリオールおよびヒドロキシ（メタ）アクリレートからなるウレタン（メタ）アクリレートであって、前記反応物のうち少なくとも１種類がＥＯ変性部位を有するもの、または（メタ）アクリレート基を有するイソシアネートおよびポリオールからなるウレタン（メタ）アクリレートであって、前記反応物のうち少なくとも１種類がＥＯ変性部位を有するものが挙げられる。
また、このような成分（Ａ）は、ガラス転移温度（Ｔｇ）が、−６０℃〜６０℃であるものが好ましく、−６０℃〜３０℃であるものがより好ましい。ガラス転移温度は、示差走査熱量測定装置（ＤＳＣ）により測定できる。
これらの成分（Ａ）は、１種を単独で用いてもよく、２種以上を併用してもよい。
【００３２】
化合物（Ｂ）
本実施形態の化合物（Ｂ）は、重量平均分子量３，０００以下のシリコン系化合物（ｂ１）および重量平均分子量３，０００以下のフッ素系化合物（ｂ２）から選択される少なくとも１種の化合物である。なお、そのような化合物であれば特に限定はなく、オリゴマー、樹脂を採用しても構わない。
【００３３】
先にも述べたように、本発明においては、従来だと比較的疎水性を有すると考えられていたはずのシリコン系化合物（ｂ１）やフッ素系化合物（ｂ２）を積極的に混合する。ただし、その際に、本実施形態においては、重量平均分子量についての条件を課す。具体的には、シリコン系化合物（ｂ１）やフッ素系化合物（ｂ２）を、比較的低分子量であるところの重量平均分子量（Ｍｗ）３，０００以下とする。後述の実施例の項目が示すように、Ｍｗが３，０００以下かそうでないかで、防曇性の発揮度合いに大きな差異が生じる。この条件により、組成としては比較的疎水性を有する化合物（Ｂ）であっても、疎水性をある程度抑えつつも、上記のアルキレンオキサイド変性化合物すなわち成分（Ａ）との組み合わせにより、顕著な防曇性（そして親水性）を発揮することが可能となる。
以下、化合物（Ｂ）であるところのシリコン系化合物（ｂ１）やフッ素系化合物（ｂ２）について説明する。以降、化合物（Ｂ）のことを成分（Ｂ）とも称し、同様にシリコン系化合物（ｂ１）、フッ素系化合物（ｂ２）のことを単に成分（ｂ１）、成分（ｂ２）とも称する。
【００３４】
シリコン系化合物（ｂ１）
成分（ｂ１）としては、Ｍｗが３，０００以下であれば特に限定はなく、公知のレべリング剤を使用しても構わない。成分（ｂ１）としては、例えば、ポリジメチルシロキサン、ポリメチルフェニルシロキサン、ポリメチルハイドロジエンシロキサン、ポリエーテル変性ポリジメチルシロキサン、ポリエーテル変性ポリメチルフェニルシロキサン、ポリエーテル変性ポリメチルハイドロジエンシロキサン等が挙げられる。
【００３５】
なお、後述の実施例の項目が示すように、成分（ｂ１）は、ポリエーテル構造を有する化合物すなわちポリエーテル変性シリコン系化合物であるのが好ましく、分子内にポリオキシアルキレン基を有するものが好ましい。ポリオキシアルキレン基としては、ポリオキシエチレン基、ポリオキシプロピレン基が挙げられ、ポリオキシエチレン基がより好ましい。
【００３６】
成分（ｂ１）の市販品としては、例えば「ＢＹＫ−３４５」（ポリエーテル変性シロキサン、Ｍｗ：１，５００）、「ＢＹＫ−３４７」（ポリエーテル変性シロキサン、Ｍｗ：１，０００）、「ＢＹＫ−３４９」（ポリエーテル変性シロキサン、Ｍｗ：１，５００）（全てビッグケミー・ジャパン株式会社製）などが挙げられる。
【００３７】
成分（ｂ１）の固形分の配合量は、硬化被膜の親水性・硬度の観点から、アルキレンオキサイド変性化合物（Ａ）の固形分１００重量部に対し、０．１〜２５重量部が非常に好ましく、０．１〜１５重量部がより好ましく、０．５〜１０重量部がさらに好ましい。
なお、光硬化性樹脂組成物の固形分１００重量部に対して換算した場合、成分（ｂ１）の固形分の配合量は、０．０５〜１５重量部が非常に好ましく、０．０５〜１０重量部がより好ましく、０．１〜５重量部がさらに好ましい。
【００３８】
フッ素系化合物（ｂ２）
成分（ｂ２）としても、Ｍｗが３，０００以下であれば特に限定はなく、公知のレべリング剤を使用しても構わない。成分（ｂ２）としては、例えば、パーフルオロアルケニルポリオキシエチレンエーテル、パーフルオロアルケニルカルボン酸塩、パーフルオロアルケニルスルホン酸塩、パーフルオロアルケニルリン酸エステル、パーフルオロアルケニルベタイン等のパーフルオロアルケニル基を主鎖又は側鎖に有するフッ素系レベリング剤；パーフルオロアルキルポリオキシエチレンエーテル、パーフルオロアルキルカルボン酸塩、パーフルオロアルキルスルホン酸塩、パーフルオロアルキルリン酸エステル、パーフルオロアルキルベタイン等のパーフルオロアルキル基を主鎖又は側鎖に有するフッ素系レベリング剤、等が挙げられる。
【００３９】
なお、後述の実施例の項目が示すように、成分（ｂ１）は、ポリエーテル構造を有する化合物すなわちポリエーテル変性フッ素系化合物が好ましく、パーフルオロアルケニル基を主鎖又は側鎖に有するものが好ましい。
さらに分子内にポリオキシアルキレン基を有するものが好ましい。ポリオキシアルキレン基としては、ポリオキシエチレン基、ポリオキシプロピレン基が挙げられ、ポリオキシエチレン基がより好ましい。
【００４０】
成分（ｂ２）の市販品としては、例えば「フタージェント２５０」（パーフルオロアルケニルポリオキシエチレンエーテル、Ｍｗ：１，８００、平均ＥＯモル数：２２）、「フタージェント２５１」（パーフルオロアルケニルポリオキシエチレンエーテル、Ｍｗ：１，５００、平均ＥＯモル数：８）、「フタージェント２１２Ｍ」（パーフルオロアルケニルポリオキシエチレンエーテル、Ｍｗ：１，５００、平均ＥＯモル数：１２）、「フタージェント２１５Ｍ」（パーフルオロアルケニルポリオキシエチレンエーテル、Ｍｗ：１，５００、平均ＥＯモル数：１５）（全て株式会社ネオス製）などが挙げられる。
なお、ここで言う平均ＥＯモル数とは、各化合物１モルに対して付加されたＥＯの平均モル数である。
【００４１】
成分（ｂ２）の固形分の配合量は、硬化被膜の親水性・硬度の観点から、アルキレンオキサイド変性化合物（Ａ）の固形分１００重量部に対し、０．１〜２５重量部が非常に好ましく、０．１〜１５重量部がより好ましく、０．５〜１０重量部がさらに好ましい。
なお、光硬化性樹脂組成物の固形分１００重量部に対して換算した場合、成分（ｂ１）の固形分の配合量は、０．０５〜１５重量部が非常に好ましく、０．０５〜１０重量部がより好ましく、０．１〜５重量部がさらに好ましい。
【００４２】
なお、上記の成分（Ｂ）は、１種を単独で用いてもよく、２種以上を併用してもよい。２種以上を併用する場合は、（ｂ１）を２種以上選択するケース、（ｂ２）を２種以上選択するケース、（ｂ１）および（ｂ２）をそれぞれ１種以上選択して２種以上とするケースがあるが、そのいずれでも構わない。
また、成分（ｂ１）および成分（ｂ２）をそれぞれ１種以上選択して２種以上とする際は、（ｂ１）および（ｂ２）の合計の固形分の配合量は、硬化被膜の親水性・硬度の観点から、アルキレンオキサイド変性化合物（Ａ）の固形分１００重量部に対し、０．１〜２５重量部が非常に好ましく、０．１〜１５重量部がより好ましく、０．５〜１０重量部がさらに好ましい。
なお、光硬化性樹脂組成物の固形分１００重量部に対して換算した場合、成分（ｂ１）および（ｂ２）の合計の固形分の配合量は、０．０５〜１５重量部が非常に好ましく、０．０５〜１０重量部がより好ましく、０．１〜５重量部がさらに好ましい。
【００４３】
光重合開始剤（Ｃ）
本実施形態の光重合開始剤（Ｃ）（以降、成分（Ｃ）と称する。）は、光照射によりラジカル又はカチオンを発生して、光重合性不飽和基を有する成分（Ａ）および任意に用いる後述のその他の樹脂成分（Ｄ）を硬化させるものである。成分（Ｃ）は、特に限定されず、公知のものを用いることができ、例えば、ベンゾイン系光重合開始剤、アセトフェノン系光重合開始剤、ベンゾフェノン系光重合開始剤、チオキサントン系光重合開始剤などを用いることができる。
【００４４】
ベンゾイン系光重合開始剤としては、ベンゾイン、ベンゾインメチルエーテル、ベンゾインエチルエーテル、ベンゾインイソプロピルエーテル、ベンゾインイソブチルエーテル等が挙げられる。
【００４５】
アセトフェノン系光重合開始剤としては、ベンジルジメチルケタール（別名、２，２−ジメトキシ−２−フェニルアセトフェノン）、ジエトキシアセトフェノン、４−フェノキシジクロロアセトフェノン、４−ｔ−ブチル−ジクロロアセトフェノン、４−ｔ−ブチル−トリクロロアセトフェノン、２−ヒドロキシ−２−メチル−１−フェニルプロパン−１−オン、１−（４−イソプロピルフェニル）−２−ヒドロキシ−２−メチルプロパン−１−オン、１−（４−ドデシルフェニル）−２−ヒドロキシ−２−メチルプロパン−１−オン、４−（２−ヒドロキシエトキシ）−フェニル（２−ヒドロキシ−２−プロピル）ケトン、１−ヒドロキシシクロヘキシルフェニルケトン、２−メチル−１−［４−（メチルチオ）フェニル］−２−モルホリノプロパン−１−オン等が挙げられる。
【００４６】
ベンゾフェノン系光重合開始剤としては、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド、３，３’−ジメチル−４−メトキシベンゾフェノン等が挙げられる。
【００４７】
チオキサントン系光重合開始剤としては、チオキサントン、２−クロルチオキサントン、２−メチルチオキサントン、２，４−ジメチルチオキサントン、イソプロピルチオキサントン、２，４−ジクロロチオキサントン、２，４−ジエチルチオキサントン、２，４−ジイソプロピルチオキサントン等が挙げられる。
【００４８】
なお、上記の成分（Ｃ）は、１種を単独で用いてもよく、２種以上を併用して用いてもよい。
【００４９】
成分（Ｃ）の配合量は、光硬化性樹脂組成物の固形分１００重量部に対して、好ましくは０．１〜１０重量部、より好ましくは３〜６重量部である。配合量がこの範囲内であれば、光硬化性樹脂組成物を硬化させるときの速度（硬化速度）を適度な大きさに保つことができる。
【００５０】
その他の樹脂成分（Ｄ）
上記の成分（Ａ）〜（Ｃ）に加え、その他の樹脂成分（Ｄ）（以降、成分（Ｄ）と称する。）を新たに含有しても構わない。このとき、光重合性不飽和基を有するアルキレンオキサイド変性化合物（Ａ）とは異なる、光重合性不飽和基を有する成分（Ｄ）を含有することが、光重合の度合いを増大させ、ひいては硬化被膜の強度を向上させるという点で好ましい。
【００５１】
成分（Ｄ）としては、特に限定されないが、例えばウレタン（メタ）アクリレート、エポキシ（メタ）アクリレート、ポリエステル（メタ）アクリレート等の光重合性不飽和基を有するモノマーを重合して得られる樹脂が挙げられ、好ましくはウレタン（メタ）アクリレート樹脂である。
【００５２】
なお、成分（Ｄ）の光重合性不飽和基の数は特に制限されないが、硬化被膜の硬度の観点から、成分（Ｄ）の一分子中において好ましくは２個以上であり、より好ましくは３個以上（一例としてはウレタン（メタ）アクリレートオリゴマー）である。
【００５３】
成分（Ｄ）の配合量は、硬化被膜の親水性、防曇性、硬度、付着性のバランスの観点から、光硬化性樹脂組成物の固形分１００重量部に対して０〜８０重量部が好ましく、５〜７０重量部がより好ましい。
また、このような成分（Ｄ）は、ガラス転移温度（Ｔｇ）が、８０℃以上であるものが好ましく、２２０℃以上であるものがより好ましく、３００℃以上であるものがさらに好ましい。ガラス転移温度は、示差走査熱量測定装置（ＤＳＣ）により測定できる。
これらの成分（Ｄ）は、１種を単独で用いてもよく、２種以上を併用して用いてもよい。
【００５４】
その他の成分（Ｅ）
本実施形態においては、必要に応じて、上述した成分以外のその他の添加剤を含有させてもよい。その他の添加剤として、粘度を所定の範囲に調整する観点から、有機溶剤を含有させてもよく、有機溶剤としては、従来公知のものを用いることができる。例えば、芳香族炭化水素類（例：キシレン、トルエンなど）、ケトン類（例：メチルイソブチルケトン、メチルエチルケトン、シクロヘキサノンなど）、エステル類（例：酢酸エチル、酢酸ブチル、酢酸イソブチルなど）、アルコール類（例：イソプロピルアルコール、ブタノールなど）、グリコールエーテル類（例：プロピレングリコールモノメチルエーテルなど）などの各種有機溶剤が挙げられる。これらの有機溶剤は、１種単独で、あるいは２種以上を併用して用いることができる。
【００５５】
また、その他の添加剤として、重合禁止剤、非反応性希釈剤、艶消し剤、消泡剤、沈降防止剤、レベリング剤、分散剤、熱安定剤、紫外線吸収剤などを、本発明の目的を損なわない範囲で配合することができる。ただし、ゴーグルやヘッドライトへの防曇性の付与という用途を想定すると、所定の添加剤（例えばリチウム塩などの帯電防止剤）を含有させない方が、塗料の安定性低下や、防曇性低下のおそれを排するという意味でも好ましい。
【００５６】
また、硬化被膜の硬度向上および収縮の抑制を目的として、無機微粒子を含有させても良い。無機微粒子としては、例えば、シリカ、アルミナ、酸化亜鉛、酸化錫、酸化鉄、酸化チタン、酸化インジウム、酸化ジルコニウム、酸化バナジウム、酸化セリウム、酸化アンチモン、インジウムドープ酸化錫等の微粒子が挙げられる。これらの無機微粒子の中でも、硬化被膜の硬度向上と透明性を高く保つ観点から、シリカが好ましく、コロイダルシリカがより好ましい。
無機微粒子は、表面修飾されていてもよく、例えば、表面に光重合性不飽和基を有していても良い。このような無機微粒子は、光硬化性樹脂組成物の硬化時に、光重合性不飽和基が成分（Ａ）や成分（Ｄ）と共に重合することによって、硬化被膜に組み込まれるため、無機微粒子が硬化被膜から脱落し難く、長期間に渡って効果を発揮することができる。
【００５７】
無機微粒子の粒子径の上限は、硬化被膜の透明性を高く保つ観点から、１００ｎｍ以下が好ましく、５０ｎｍ以下がより好ましく、２０ｎｍ以下がさらに好ましい。また、無機微粒子の粒子径の下限は、１ｎｍ以上が好ましい。
無機微粒子の配合量は、光硬化性樹脂組成物の固形分１００重量部に対して、０．１〜６０重量部が好ましい。
無機微粒子の市販品としては、例えば「ＩＰＡ−ＳＴ」、「ＭＥＫ−ＳＴ」、「ＭＥＫ−ＡＣ２１４０Ｚ」、「ＰＧＭ−ＡＣ−２１４０Ｙ」（以上、日産化学工業株式会社製）、「ＥＬＣＯＭ  Ｖ−８８０４」（日揮触媒化成株式会社製）、「ＮＡＮＯＢＹＫ−３６５０」、「ＮＡＮＯＢＹＫ−３６５１」、「ＮＡＮＯＢＹＫ−３６５２」（以上、ビックケミー・ジャパン株式会社製）などが挙げられる。
【００５８】
＜２．被膜付き基材の製造方法（防曇処理方法）＞
本実施形態の硬化被膜は、上記の光硬化性樹脂組成物を用いた上で、主に以下の工程により作製される。
・上記の光硬化性樹脂組成物を準備する準備工程
・上記の光硬化性樹脂組成物を基材の少なくとも一方の面に塗布する塗布工程
・塗布工程の後、光照射により光硬化性樹脂組成物を硬化させて硬化被膜を形成する硬化工程
【００５９】
なお、上記各工程の具体的な手法としては、公知の方法を適宜利用しても構わない。
例えば、光硬化性樹脂組成物を準備する際には、先に述べた各（Ａ）〜（Ｅ）成分を、一度にあるいは任意の順序で攪拌容器に添加し、公知の攪拌・混合手段で各成分を混合して、溶剤中に分散または溶解させればよい。攪拌・混合手段としては、ハイスピードディスパー、サンドグラインドミル、バスケットミル、ボールミル、三本ロール、ロスミキサー、プラネタリーミキサーなどが挙げられる。
【００６０】
また、光硬化性樹脂組成物を塗布する基材としては、特に限定されないが、例えば、トリアセチルセルロース、ポリエチレンテレフタレート（ＰＥＴ）、ジアセチルセルロース、アセテートブチレートセルロース、ポリエーテルサルホン、ポリメチルメタクリレート、ポリエチレン、ポリプロピレン、その他ポリアクリル系樹脂、ポリウレタン系樹脂、ポリエステル、ポリカーボネート、ポリスルホン、ポリエーテル、ポリメチルペンテン、ポリエーテルケトン、（メタ）アクリルニトリル、アクリロニトリルブタジエンスチレン（ＡＢＳ）等のフィルム、シート、成形体が挙げられる。
【００６１】
塗布工程においては、光硬化性樹脂組成物の種類や組成、基材の種類などに応じて適宜変更することができる。例えば、スプレーコート法、ディップコート法、エアーナイフコート法、カーテンコート法、ローラーコート法、ワイヤーバーコート法、グラビアコート法やエクストルージョンコート法などが挙げられる。
【００６２】
上記の塗布工程において、基材の一方の主面上に光硬化性樹脂組成物を塗布して塗膜を形成する。このときの塗膜の厚さ（光硬化性樹脂組成物の塗布厚）は、特に限定されないが、硬化被膜の強度の観点から、例えば、後述の硬化工程後の硬化被膜の厚さが少なくとも１μｍ以上、好ましくは３μｍ以上となるように調整する。一方、硬化被膜の厚さの上限値は、特に限定されないが、塗装作業性の観点から、例えば１００μｍ以下、好ましくは３０μｍ以下となるように、塗膜の厚さを調整するとよい。
【００６３】
硬化工程においては、塗布工程後の基材に対して光を照射し、基材上の塗膜を硬化させ、硬化被膜を形成する。光の種類、照射手法等々については特に限定はないが、硬化速度、照射装置の入手のし易さ、価格などの面から、紫外線照射が好ましく、例えば高圧水銀ランプにより塗膜に対して紫外線を照射するという手法を採用しても構わない。紫外線で硬化させる方法としては、２００〜５００ｎｍの波長域の光を発する高圧水銀ランプ、メタルハライドランプ、キセノンランプ、ケミカルランプ等を用いて、１００〜３０００ｍＪ／ｃｍ２ほど照射する方法などが挙げられる。
【００６４】
なお、必要に応じ、上記の各工程以外の工程（例えば乾燥工程や洗浄工程等）を行っても構わない。例えば、塗布工程と光照射工程との間に、光硬化性樹脂組成物を乾燥させる乾燥工程を設けてもよい。乾燥方法としては、例えば、減圧乾燥または加熱乾燥、さらにはこれらの乾燥方法を組み合わせる方法などが挙げられる。
【００６５】
なお、上記の硬化被膜は、基材の片面もしくは両面のどちらに形成されても良い。また、基材と本発明の被膜の間に他の層が形成されていても良い。
【００６６】
上記の各工程を経て作製された本実施形態における硬化被膜は、優れた防曇性を有しており、さらに、水滴の接触角という意味での親水性も備わっている。この親水性についての規定の一具体例を挙げると、厚さ１００μｍのＰＥＴフィルム上に、上記の光硬化性樹脂組成物により構成された塗膜を形成し、高圧水銀ランプを用いて紫外線を２００ｍＪ／ｃｍ２の照射量となるように照射し、塗膜を硬化させて形成された厚さ３〜４μｍの硬化被膜表面に純水を滴下した際、着滴から１０秒後の接触角が２０°以下とするのが好ましい。
また、ＪＩＳ  Ｋ  ５６００に準拠した鉛筆硬度（詳しくは実施例の項目にて後述）がＨ以上であるのが好ましい。
【００６７】
なお、被膜付き基材の製造方法は、別の視点で見ると、基材に対して防曇処理を行う方法と見ることもできる。基材に対する防曇処理方法の具体的な各工程は、上記に挙げた各工程と同様である。
【００６８】
＜３．本実施形態の効果＞
本実施形態によれば、主として以下の効果を奏する。
すなわち、従来の技術においては、高湿度環境下における防曇性能においてさらに改良すべき点があるところ、添加剤を単純に増量するのではなく、上記の本実施形態の構成、すなわち、光重合性不飽和基を有するアルキレンオキサイド変性化合物に対し、従来だと比較的疎水性を有すると考えられていたはずのシリコン系化合物やフッ素系化合物を積極的に混合する、ただしシリコン系化合物にしてもフッ素系化合物にしても重量平均分子量を３，０００以下とするという条件（さらに非常に好ましくはＡＯ変性部位の数や各成分の含有量の条件、上記の成分・BR>IＤ）の含有）を課すことにより、高湿度環境下においても硬化被膜の変質の発生を抑えつつ防曇性能を発揮可能となり、硬度についても非常に満足いく値が得られる。また、密着性や透明性についても十分である。
つまり、本実施形態ならば、高湿度環境下においても比較的高い硬度と防曇性能を安定して発揮可能となる。
【００６９】
本発明は上記の実施の形態に限定されるものではなく、例えば本発明の適用用途の一例としては、車両のヘッドランプカバー、ゴーグル、眼鏡等の内側や浴室鏡の表面に適用することが可能である。
【００７０】
なお、本実施形態においては、成分（Ａ）において光重合性不飽和基１個に対して２個以上のアルキレンオキサイド変性部位を有すること、成分（Ａ）の固形分１００重量部に対して、成分（Ｂ）が０．１〜２５重量部であることが、非常に好ましい例であることを述べた。その一方、以下の構成も本発明の効果を奏する。
「光重合性不飽和基を有するアルキレンオキサイド変性化合物（Ａ）と、
重量平均分子量３，０００以下のシリコン系化合物（ｂ１）および重量平均分子量３，０００以下のフッ素系化合物（ｂ２）から選択される少なくとも１種の化合物（Ｂ）と、
光重合開始剤（Ｃ）と、
を含有することを特徴とする光硬化性樹脂組成物、またはその関連技術。」
なお、上記の構成に対し、本実施形態で挙げた好適例等を組み合わせてももちろん構わない。また、成分（Ａ）、（ｂ１）、（Ｃ）の組み合わせに対し、本実施形態で挙げた所定の好適例等を適用しても構わないし、上記の組み合わせに適用したもの以外の好適例等を成分（Ａ）、（ｂ２）、（Ｃ）の組み合わせに対して適用しても構わない。
【実施例】
【００７１】
次に、本発明について実施例に基づき、さらに詳細に説明するが、本発明は、これらの実施例に限定されない。
【００７２】
［実施例１〜１７］
基材として、ＰＥＴフィルム（東洋紡株式会社製「コスモシャインＡ４３００」、縦２００ｍｍ×横１５０ｍｍ×厚み１００μｍ）を準備した。続いて、以下の表に記載のように調製した光硬化性樹脂組成物をＰＥＴフィルムの一方の主面に塗布し、塗膜を形成した。このとき、得られる硬化被膜の膜厚（ドライ膜厚）が３〜４μｍとなるように、塗膜の厚さを調整して塗布した。続いて、高圧水銀ランプを用いて、塗膜に対して紫外線を照射した（照射量：２００ｍＪ／ｃｍ２）。照射により塗膜を硬化させ、本実施例の光硬化性樹脂組成物の硬化被膜付きフィルムを作製した。また、後述の（４）密着性を調べるべく、ＰＥＴフィルムの代わりにポリカーボネートの成形体（タキロン株式会社製「ＰＣ１６００」）に対しても上記の硬化被膜を設けた。
なお、各実施例において、以下の表に示すように光硬化性樹脂組成物における化合物や分量を変えた。
【表１】
2017165962.tif 000002
上記の表における各化合物について以下に説明する。以下、特記の無い場合は固形分１００％とする。なお、表中のＥＯはエチレンオキサイド変性のことであり、ＥＯの前の数値は、光重合前（硬化前）の成分（Ａ）１モルあたりに対して付加したＥＯのモル数である。また、Ｍｗは重量平均分子量のことである。
また、成分（Ａ）および成分（Ｄ）のガラス転移温度（Ｔｇ）は、次のように測定した。まず、各成分９７重量部に対して、光開始剤としてＩＲＧＡＣＵＲＥ−１８４（１−ヒドロキシ−シクロヘキシル−フェニル−ケトン、ＢＡＳＦジャパン株式会社製）３重量部を添加し攪拌した樹脂組成物を、アルミニウム製容器に流し入れ、高圧水銀ランプを用いて紫外線を照射し（照射量：２５０ｍＪ／ｃｍ２）硬化させて、厚さ１ｍｍの試験片を作成した。この試験片１０ｍｇに対し、電気冷却システムＤＳＣ（リガク株式会社製「ＤＳＣ８２３１」）により、１００ｍｌ／分の窒素雰囲気下、１０℃／分で昇温させたときのガラス転移点のオンセット温度から求めた。
【００７３】
アルキレンオキサイド変性化合物（Ａ）
・ジペンタエリスリトールヘキサアクリレート（ＤＰＨＡ）の２４ＥＯ変性物（光重合性不飽和基１個あたりのアルキレンオキサイド基数：４、Ｔｇ：−７℃）
・ＳＲ４９９、ＳＲ５０２、ＳＲ９０３５（以上、サートマー・ジャパン株式会社製：トリメチロールプロパントリアクリレート（ＴＭＰＴＡ）のＥＯ変性物。なお、光重合性不飽和基１個あたりのアルキレンオキサイド基数は、ＳＲ４９９が２、ＳＲ５０２が３、ＳＲ９０３５が５であり、Ｔｇは、ＳＲ４９９が１０℃、ＳＲ５０２が−１１℃、ＳＲ９０３５が−３５℃）
いずれもＥＯ変性部位を有している。
【００７４】
シリコン系化合物（ｂ１）
・ＢＹＫ−３４５、ＢＹＫ−３４７、ＢＹＫ−３４９（以上、ビックケミー・ジャパン株式会社製）
いずれも、ポリエーテル変性シリコン系化合物であるところのポリエーテル変性シロキサンであり、かつ重量平均分子量（Ｍｗ）は３，０００以下である。
【００７５】
フッ素系化合物（ｂ２）
・フタージェント２５０、フタージェント２５１、フタージェント２１２Ｍ、フタージェント２１５Ｍ（以上、株式会社ネオス製）
いずれも、ポリエーテル変性フッ素化合物であるところのフッ素系ポリオキシエチレンエーテルであり、かつ重量平均分子量は３，０００以下である。
【００７６】
光重合開始剤（Ｃ）
・ＩＲＧＡＣＵＲＥ  １８４Ｄ（１−ヒドロキシ−シクロへキシル−フェニル−ケトン）、ＩＲＧＡＣＵＲＥ  ＴＰＯ（２，４，６−トリメチルベンゾイル−ジフェニル−フォスフィンオキサイド）（以上、ＢＡＳＦジャパン株式会社製）
【００７７】
その他の樹脂成分（Ｄ）
・アートレジン３３２０ＨＡ（根上工業株式会社製：ウレタンアクリレート樹脂、Ｔｇ：３００℃以上）
【００７８】
その他の化合物（Ｅ）
・溶剤（固形分０％、酢酸ブチル）
【００７９】
［比較例１〜８］
本比較例においては、以下の表に示すように、各化合物における試薬を変更した。なお、比較例１においては成分（Ａ）を使用しておらず、比較例２においては成分（Ｂ）を使用していない。
【表２】
2017165962.tif 000003
その他、実施例と異なるところは、詳しくは以下の通りである。なお、上記の表および以下に記載の無い内容は、実施例と同様とする。
【００８０】
化合物（Ａ）に対する比較例
・ＮＫエステルＡ−ＤＰＨ（新中村化学工業株式会社製、Ｔｇ：３００℃以上）すなわちＥＯ変性部位が無いもの（比較例３に該当）
【００８１】
化合物（Ｂ）すなわちシリコン系化合物（ｂ１）やフッ素系化合物（ｂ２）に対する比較例
・ポリフローＮｏ．７５（共栄社化学株式会社製）すなわちアクリルポリマーであって上記の（ｂ１）や（ｂ２）に該当しないもの（比較例４に該当）
・ＢＹＫ−３６１Ｎ（ビックケミー・ジャパン株式会社製）すなわちアクリル系重合物であって上記の（ｂ１）や（ｂ２）に該当しないもの（比較例５に該当）
・ＴＳＦ−４４４０（モメンティブ・パフォーマンス・マテリアルズ製）すなわちシリコン系化合物ではあるがＭｗが３，０００を超えているもの（比較例６に該当）
・ＢＹＫ−３３３（ビックケミー・ジャパン株式会社製）すなわちフッ素系化合物ではあるがＭｗが３，０００を超えているもの（比較例７に該当）
・フッ素系ポリオキシエチレンエーテルのオリゴマー（固形分３７％）すなわちフッ素系化合物ではあるがＭｗが３，０００を超えているもの（比較例８に該当）
【００８２】
［特性評価］
得られた被膜付きフィルムを用いて、下記に記載の試験条件に準拠して、各種特性を評価した。
以下、各特性の評価方法について述べる。
【００８３】
（１）防曇性
塗膜表面に呼気を２秒程度吹きかけ、その曇り具合を目視にて評価した。本実施例では、○以上を合格とした。
○：まったく曇らない
△：僅かに曇る
×：曇る
【００８４】
（２）接触角が示すところの親水性
硬化被膜に純水１μｌを滴下し、着滴してから１０秒後の接触角を、接触角計（協和界面科学株式会社製、「ＤｒｏｐＭａｓｔｅｒ  ＤＭ５００」）にて測定した。接触角が２０°以下になるものを合格とした。
【００８５】
（３）硬度
ＪＩＳ  Ｋ  ５６００に準拠して荷重７５０ｇで鉛筆硬度試験を行い、光硬化性樹脂組成物の硬化被膜の鉛筆硬度を測定し、評価した。本実施例では、鉛筆硬度がＨ以上であれば、十分な硬度を有しており、耐擦傷性に優れているものと評価し合格とした。
【００８６】
（４）密着性
ＪＩＳ  Ｋ  ５４００に記載されている碁盤目試験の方法に準じて、光硬化性樹脂組成物の硬化被膜上にカッターで１ｍｍ幅、１００マスの傷を入れ、碁盤目を付けた試験片を作製し、セロテープ（登録商標）（商品名、ニチバン株式会社製）を試験片に貼り付けた後、このセロテープ（登録商標）を速やかに、基盤面に対して４５度斜め上方の方向に引っ張って剥離させ、残った碁盤目の被膜数を数え、この数を付着性の指標とした。
【００８７】
（５）透明性
｛ヘイズ（ＨＺ）｝
ＪＩＳ  Ｋ７１３６に準拠して光硬化性樹脂組成物の硬化被膜付きフィルムのヘイズ（ＨＺ）を測定し、評価した。本実施例では、ヘイズが１％以下であれば、透明性に優れているものと評価した。なお、ヘイズは、ヘイズメーター（日本電色工株式会社製、「ＮＤＨ４０００」）を用いて測定した。
【００８８】
｛全光線透過率（ＴＴ）｝
また、同じく透明性に関し、全光線透過率（ＴＴ）を調べた。具体的には、ＪＩＳ  Ｋ７３６１に準拠して光硬化性樹脂組成物の硬化被膜付きフィルムの全光線透過率（ＴＴ）を測定し、評価した。本実施例では、全光線透過率が９０％以上であれば、透過率が高いものと評価した。なお、全光線透過率は、ヘイズメーター（日本電色工業株式会社製、「ＮＤＨ４０００」）を用いて測定した。
【００８９】
［実施例および比較例についての評価］
まず、各実施例においては、評価における全ての項目（硬度含め）において満足のいく結果となっていた。特に、（１）防曇性および（２）接触角が示すところの親水性においては著しく優れた結果となっていた。その中でも成分（ｂ１）を使用した例の方が、総合的に評価したときに優れた結果をもたらす傾向があるため、成分（Ａ）、（ｂ１）、（Ｃ）の組み合わせが好ましいとも言える。
その一方、各比較例の全てにおいて（１）防曇性および（２）接触角が示すところの親水性の項目だと良好な結果が得られなかった。
【００９０】
以上の結果、各実施例において、高湿度環境下においても比較的高い硬度と防曇性能を安定して発揮可能となっていた。